(57)【要約】      （修正有）【課題】消臭性能に優れ、且つ、臭気の残存が抑制されており、耐汚染性、及び耐傷性にも優れた積層シ−トを提供する。【解決手段】基材１上に、少なくとも樹脂層２、フィルム層４及び表面保護層５が順に形成された積層シートであって、（１）前記表面保護層は、電離放射線硬化型樹脂及び消臭剤を含有する電離放射線硬化型樹脂組成物からなり、（２）前記電離放射線硬化型樹脂組成物中の前記消臭剤の含有量は、前記電離放射線硬化型樹脂１００質量部に対して５〜２５質量部である、ことを特徴とする積層シート。【選択図】図１
2015189022.tif 000002
【特許請求の範囲】
【請求項１】
基材上に、少なくとも樹脂層、フィルム層及び表面保護層が順に形成された積層シートであって、
（１）前記表面保護層は、電離放射線硬化型樹脂及び消臭剤を含有する電離放射線硬化型樹脂組成物からなり、
（２）前記電離放射線硬化型樹脂組成物中の前記消臭剤の含有量は、前記電離放射線硬化型樹脂１００質量部に対して５〜２５質量部である、
ことを特徴とする積層シート。
【請求項２】
前記電離放射線硬化型樹脂は、２官能性のオリゴマーを８０質量％以上含有する、請求項１に記載の積層シート。
【請求項３】
前記２官能性のオリゴマーは、ウレタン（メタ）アクリレートオリゴマーである、請求項２に記載の積層シート。
【請求項４】
前記フィルム層は、エチレン−ビニルアルコール共重合体を含有する、請求項１〜３のいずれかに記載の積層シート。
【請求項５】
前記樹脂層が、発泡剤含有樹脂層又は発泡樹脂層である、請求項１〜４のいずれかに記載の積層シート。
【発明の詳細な説明】
【技術分野】
【０００１】
本発明は、積層シートに関する。
【背景技術】
【０００２】
近年、住宅の内装材として用いられる積層シートには様々な機能が付与されている。このような機能が付与された積層シートである機能性内装材として、例えば、消臭性能を有する壁紙が用いられている。
【０００３】
消臭性能を有する壁紙として、消臭剤を含有する表面保護層を有する壁紙が用いられる（例えば、特許文献１参照）。
【０００４】
しかし、このような壁紙は、表面保護層が消臭剤を含有するため、消臭剤が汚れを吸着してしまい、耐汚染性が低いという問題がある。特に、高い消臭性能を得るために消臭剤を多量に添加させた場合、耐汚染性が低下するという問題が顕著となる。
【０００５】
更に、従来の壁紙においては、染み込み易い汚染物や、練り込まれ易い汚染物が積層シートの表面に付着した場合、汚染物が表面から浸透して積層シートの内部を汚染してしまい、耐汚染性に劣るという問題がある。また、臭気や、臭気源となる物質が積層シートの表面から内部に浸透して吸着され、臭気が残存し易いという問題もある。
【０００６】
また、従来の壁紙においては、表面を形成する樹脂が十分に検討されておらず、耐傷性に劣るという問題がある。
【０００７】
従って、消臭性能に優れ、且つ、臭気の残存が抑制されており、耐汚染性、及び耐傷性にも優れた積層シ−トの開発が望まれている。
【先行技術文献】
【特許文献】
【０００８】
【特許文献１】特開２００６−３４８４３０号公報
【発明の概要】
【発明が解決しようとする課題】
【０００９】
本発明は、消臭性能に優れ、且つ、臭気の残存が抑制されており、耐汚染性、及び耐傷性にも優れた積層シ−トを提供することを目的とする。
【課題を解決するための手段】
【００１０】
本発明者は鋭意研究を重ねた結果、基材上に、少なくとも樹脂層、フィルム層及び表面保護層が順に形成されており、表面保護層が、電離放射線硬化型樹脂と、特定の含有量の消臭剤とを含有する電離放射線硬化型樹脂組成物により形成されている積層シートによれば、上記課題を解決できることを見出し、本発明を完成するに至った。
【００１１】
即ち、本発明は、下記の積層シートに関する。
１．基材上に、少なくとも樹脂層、フィルム層及び表面保護層が順に形成された積層シートであって、
（１）前記表面保護層は、電離放射線硬化型樹脂及び消臭剤を含有する電離放射線硬化型樹脂組成物からなり、
（２）前記電離放射線硬化型樹脂組成物中の前記消臭剤の含有量は、前記電離放射線硬化型樹脂１００質量部に対して５〜２５質量部である、
ことを特徴とする積層シート。
２．前記電離放射線硬化型樹脂は、２官能性のオリゴマーを８０質量％以上含有する、上記項１に記載の積層シート。
３．前記２官能性のオリゴマーは、ウレタン（メタ）アクリレートオリゴマーである、上記項２に記載の積層シート。
４．前記フィルム層は、エチレン−ビニルアルコール共重合体を含有する、上記項１〜３のいずれかに記載の積層シート。
５．前記樹脂層が、発泡剤含有樹脂層又は発泡樹脂層である、上記項１〜４のいずれかに記載の積層シート。
【００１２】
以下、本発明の積層シートについて詳細に説明する。
【００１３】
≪積層シート≫
本発明の積層シートは、基材上に、少なくとも樹脂層、フィルム層及び表面保護層が順に形成された積層シートであって、（１）上記表面保護層は、電離放射線硬化型樹脂及び消臭剤を含有する電離放射線硬化型樹脂組成物からなり、（２）上記電離放射線硬化型樹脂組成物中の上記消臭剤の含有量は、上記電離放射線硬化型樹脂１００質量部に対して５〜２５質量部であることを特徴とする。
【００１４】
上記特徴を有する本発明の積層シートは、表面保護層が電離放射線硬化型樹脂により形成されているので、耐傷性に優れている。また、表面保護層が、電離放射線硬化型樹脂１００質量部に対して５〜２５質量部の消臭剤を含有する電離放射線硬化型樹脂組成物により形成されているので、消臭性能に優れ、且つ、消臭剤の含有量が多過ぎないので、耐汚染性にも優れている。
【００１５】
本発明の積層シートは、また、樹脂層の上にフィルム層を備えているので、臭気や、臭気源となる物質の積層シート表面からの内部への浸透が抑制されており、容易に拭き取ることができ、また、臭気等が積層シート内部に吸着されることによる臭気の残存も抑制されている。また、フィルム層を備えることにより、臭気等の樹脂層への浸透が抑制されているので、表面保護層内で、消臭剤が臭気等を効率よく吸着することができるため、表面保護層の消臭剤の含有量を５〜２５質量部に低減することが可能となる。このため、フィルム層により汚染物の浸透を抑制できることとあいまって、優れた耐汚染性を示すことができる。
【００１６】
すなわち、本発明によれば、消臭性能に優れ、且つ、臭気の残存が抑制されており、耐汚染性、及び耐傷性にも優れた積層シ−トを提供することができる。
【００１７】
以下、積層シートを構成する各層について説明する。なお、本明細書では、基材から見て樹脂層が積層されている方向を「上」又は「おもて面」と称し、基材から見て樹脂層が積層されている方向とは逆側を「下」又は「裏面」と称する。
【００１８】
基材
基材としては限定されず、公知の繊維質シート（裏打紙）などが利用できる。
具体的には、壁紙用一般紙（パルプ主体のシートを既知のサイズ剤でサイズ処理したもの）；難燃紙（パルプ主体のシートをスルファミン酸グアニジン、リン酸グアジニン等の難燃剤で処理したもの）；水酸化アルミニウム、水酸化マグネシウム等の無機添加剤を含む無機質紙；上質紙；薄用紙などが挙げられる。
【００１９】
基材の坪量は限定的ではないが、５０〜３００ｇ／ｍ２程度が好ましく、５０〜１３０ｇ／ｍ２程度がより好ましい。
【００２０】
樹脂層
本発明の積層シートでは、樹脂層は非発泡の樹脂層であってもよく、発泡樹脂層であってもよく、発泡剤を含有する発泡剤含有樹脂層であってもよい。樹脂層を発泡樹脂層とした場合、本発明の積層シートはいわゆる発泡壁紙としての使用に適した構成となる。樹脂層を発泡剤含有樹脂層とした場合、本発明の積層シートは、当該発泡剤含有樹脂層を発泡させることによって、発泡樹脂層を有する積層シートを製造するためのシートとして有用である。
【００２１】
本発明で用いる樹脂層に含まれる樹脂成分としては特に限定されず、例えば、塩化ビニル系樹脂、オレフィン系樹脂、アクリル系樹脂、ポリエステル系樹脂、ポリアミド系樹脂等が挙げられる。より具体的には、ポリエチレン樹脂、ポリプロピレン樹脂、ポリメチルペンテン樹脂、ポリ塩化ビニル樹脂、ポリ塩化ビニリデン樹脂、ポリビニルアルコール樹脂、塩化ビニル−酢酸ビニル共重合樹脂、エチレン−酢酸ビニル共重合樹脂、エチレン−ビニルアルコール共重合樹脂、エチレン−アクリル酸共重合樹脂、エチレン−メタクリル酸共重合樹脂、エチレン−アクリル酸メチル共重合樹脂、エチレン−メタクリル酸メチル共重合樹脂、ポリエチレンテレフタレート樹脂、ポリブチレンテレフタレート樹脂、ポリエチレンナフタレート−イソフタレート共重合樹脂、ポリメタクリル酸メチル樹脂、ポリメタクリル酸エチル樹脂、ポリアクリル酸ブチル樹脂、ナイロン６又はナイロン６６等で代表されるポリアミド樹脂、三酢酸セルロース樹脂、セロファン、ポリスチレン樹脂、ポリカーボネート樹脂、ポリアリレート樹脂、又はポリイミド樹脂等が挙げられる。これらの中でも、ポリ塩化ビニル樹脂等の塩化ビニル系樹脂、及び、ポリエチレン樹脂、ポリプロピレン樹脂等のオレフィン系樹脂が好ましい。
【００２２】
樹脂層を形成する樹脂組成物としては、例えば、上記樹脂成分、無機充填剤、顔料、熱分解型発泡剤、発泡助剤、可塑剤、架橋助剤及びセル調整剤等を含む樹脂組成物を好適に使用できる。その他にも、安定剤、滑剤、防カビ剤、希釈剤等を添加剤として使用できる。
【００２３】
熱分解型発泡剤としては、例えば、アゾジカルボンアミド（ＡＤＣＡ）、アゾビスホルムアミド等のアゾ系；オキシベンゼンスルホニルヒドラジド（ＯＢＳＨ）、パラトルエンスルホニルヒドラジド等のヒドラジド系などが挙げられる。熱分解型発泡剤の含有量は、発泡剤の種類、発泡倍率等に応じて適宜設定できる。発泡倍率の観点からは、２倍以上、好ましくは２〜６倍程度であり、熱分解型発泡剤は、樹脂成分１００質量部に対して、１〜２０質量部程度とすることが好ましい。
【００２４】
発泡助剤は、金属酸化物及び／又は脂肪酸金属塩が好ましく、例えば、ステアリン酸亜鉛、ステアリン酸カルシウム、ステアリン酸マグネシウム、オクチル酸亜鉛、オクチル酸カルシウム、オクチル酸マグネシウム、ラウリン酸亜鉛、ラウリン酸カルシウム、ラウリン酸マグネシウム、酸化亜鉛、酸化マグネシウム等を使用することができる。これらの発泡助剤の含有量は、樹脂成分１００質量部に対して、０．００１〜２０質量部程度が好ましく、０．００１〜１０質量部程度がより好ましい。
【００２５】
また、セル調整剤として、例えばステアリン酸亜鉛等の金属石鹸等を使用することができる。セル調整剤の含有量は、樹脂成分１００重量部に対して、０．３〜１０質量部程度が好ましく、１〜５質量部程度がより好ましい。
【００２６】
なお、これらの発泡助剤とエチレン−メタクリル酸共重合樹脂（ＥＭＡＡ）とＡＤＣＡ発泡剤とを組み合わせて用いる場合には、ＥＭＡＡのカルボキシル基と発泡助剤が反応することにより本来の発泡助剤の効果が損なわれるという問題がある。そのため、ＥＭＡＡとＡＤＣＡ発泡剤とを組み合わせて用いる場合には、特開２００９−１９７２１９号公報に説明されている通り、発泡助剤としてカルボン酸ヒドラジド化合物を用いることが好ましい。このとき、カルボン酸ヒドラジド化合物はＡＤＣＡ発泡剤１質量部に対して０．２〜１質量部程度用いることが好ましい。
【００２７】
無機充填剤としては、例えば、炭酸カルシウム、水酸化アルミニウム、水酸化マグネシウム、三酸化アンチモン、ホウ酸亜鉛、モリブデン化合物等が挙げられる。無機充填剤を含むことにより、目透き抑制効果、表面特性向上効果等が得られる。無機充填剤の含有量は、樹脂成分１００質量部に対して０〜１００質量部程度が好ましく、２０〜７０質量部程度がより好ましい。
【００２８】
顔料については、無機顔料として、例えば、酸化チタン（二酸化チタン）、亜鉛華、カーボンブラック、黒色酸化鉄、黄色酸化鉄、黄鉛、モリブデートオレンジ、カドミウムイエロー、ニッケルチタンイエロー、クロムチタンイエロー、酸化鉄（弁柄）、カドミウムレッド、群青、紺青、コバルトブルー、酸化クロム、コバルトグリーン、アルミニウム粉、ブロンズ粉、雲母チタン、硫化亜鉛等が挙げられる。また、有機顔料として、例えば、アニリンブラック、ペリレンブラック、アゾ系（アゾレーキ、不溶性アゾ、縮合アゾ）、多環式（イソインドリノン、イソインドリン、キノフタロン、ペリノン、フラバントロン、アントラピリミジン、アントラキノン、キナクリドン、ペリレン、ジケトピロロピロール、ジブロムアンザントロン、ジオキサジン、チオインジゴ、フタロシアニン、インダントロン、ハロゲン化フタロシアニン）等が挙げられる。顔料の含有量は、樹脂成分１００質量部に対して５〜５０質量部程度が好ましく、８〜３０質量部程度がより好ましい。
【００２９】
樹脂層の厚さは４０〜１００μｍ程度が好ましく、樹脂層が発泡剤含有樹脂層である場合、発泡後の発泡樹脂層の厚さは８０〜６００μｍ程度が好ましい。
【００３０】
絵柄模様層
樹脂層とフィルム層との間には、必要に応じて絵柄模様層を形成してもよい。
絵柄模様層は、積層シートに意匠性を付与する。絵柄模様としては、例えば木目模様、石目模様、砂目模様、タイル貼模様、煉瓦積模様、布目模様、皮絞模様、幾何学図形、文字、記号、抽象模様等が挙げられる。絵柄模様は、目的に応じて選択できる。
【００３１】
絵柄模様層は、例えば、絵柄模様を印刷することで形成できる。印刷手法としては、グラビア印刷、フレキソ印刷、シルクスクリーン印刷、オフセット印刷等が挙げられる。印刷インキとしては、着色剤、結着材樹脂、溶剤を含む印刷インキが使用できる。これらのインキは公知又は市販のものを使用してもよい。
【００３２】
着色剤としては、例えば、前記発泡剤含有樹脂層で使用されるような顔料を適宜使用することができる。
【００３３】
結着材樹脂は、基材シートの種類に応じて設定できる。例えば、アクリル系樹脂、スチレン系樹脂、ポリエステル系樹脂、ウレタン系樹脂、塩素化ポリオレフィン系樹脂、塩化ビニル−酢酸ビニル共重合体系樹脂、ポリビニルブチラール樹脂、アルキド系樹脂、石油系樹脂、ケトン樹脂、エポキシ系樹脂、メラミン系樹脂、フッ素系樹脂、シリコーン系樹脂、繊維素誘導体、ゴム系樹脂等が挙げられる。
【００３４】
溶剤（又は分散媒）としては、例えば、ヘキサン、ヘプタン、オクタン、トルエン、キシレン、エチルベンゼン、シクロヘキサン、メチルシクロヘキサン等の石油系有機溶剤；酢酸エチル、酢酸ブチル、酢酸−２−メトキシエチル、酢酸−２−エトキシエチル等のエステル系有機溶剤；メチルアルコール、エチルアルコール、ノルマルプロピルアルコール、イソプロピルアルコール、イソブチルアルコール、エチレングリコール、プロピレングリコール等のアルコール系有機溶剤；アセトン、メチルエチルケトン、メチルイソブチルケトン、シクロヘキサノン等のケトン系有機溶剤；ジエチルエーテル、ジオキサン、テトラヒドロフラン等のエーテル系有機溶剤、；ジクロロメタン、四塩化炭素、トリクロロエチレン、テトラクロロエチレン等の塩素系有機溶剤；水などが挙げられる。これらの溶剤（又は分散媒）は、単独又は混合物の状態で使用できる。
【００３５】
絵柄模様層の厚みは、絵柄模様の種類により異なるが、一般には０．１〜１０μｍ程度とすることが好ましい。
【００３６】
フィルム層
フィルム層は、透明であってもよいし、不透明であってもよい。また、フィルム層が透明である場合、着色されていてもよい。また、絵柄模様層を形成する場合は、絵柄模様層が視認できる範囲内で半透明であってもよい。本発明の積層シートの耐汚染性をより優れたものとする観点からは、上記フィルム層は透明であることが好ましく、着色されていないことがより好ましい。フィルム層が着色剤等を含まないことにより、汚染物がフィルム層に吸着し難くなるため、汚染物の除去が容易となる。
【００３７】
フィルム層は、ポリエチレン及び／又はエチレン共重合体を含有する層であることが好ましい。ポリエチレン及び／又はエチレン共重合体としてはエチレンと炭素数が４以上のαオレフィンの共重合体（線状低密度ポリエチレン）、エチレン−アクリル酸共重合体樹脂、エチレン−アクリル酸メチル共重合体樹脂、エチレン−アクリル酸エチル共重合体樹脂、エチレン−メタクリル酸共重合体樹脂等のエチレン（メタ）アクリル酸系共重合体樹脂、エチレン−酢酸ビニル共重合体（ＥＶＡ）、エチレン−ビニルアルコール共重合体（ＥＶＯＨ）、エチレン−酢酸ビニル共重合体樹脂ケン化物、アイオノマー等が挙げられるが、本発明では、特にエチレン−ビニルアルコール共重合体を使用することが好ましい。なお、本明細書において（メタ）アクリル酸とはアクリル酸及び／又はメタクリル酸を意味するものとし、他の類似する表現も同様とする。
【００３８】
透明性樹脂層の厚みは特に限定されないが、一般的には３〜３０μｍ程度が好ましく、５〜２０μｍ程度がより好ましい。
【００３９】
フィルム層の表面であって、表面保護層を形成する面には、必要に応じて、コロナ放電処理、オゾン処理、プラズマ処理、電離放射線処理、重クロム酸処理等の表面処理を施してもよい。表面処理は、各処理の常法に従って行えばよい。
【００４０】
フィルム層を樹脂層に積層する方法は特に限定されず、予め製膜されたフィルム層を熱ラミネートやドライラミネートにより樹脂層上に積層する方法や、フィルム層を溶融押出しにより製膜しながら樹脂層上に積層する押出しラミネートによる方法が例示できる。フィルム層を熱ラミネートにより積層する場合は、フィルム層の樹脂層に積層する側の面に、予め感熱接着剤を塗布しておいてもよい。また、フィルム層を樹脂層の上に積層した後に後述のプライマー層や表面保護層を形成してもよく、予めフィルム層の上にプライマー層や表面保護層を形成してから樹脂層上に積層してもよい。
【００４１】
表面保護層
本発明の積層シートを形成する表面保護層は、電離放射線硬化型樹脂及び消臭剤を含有する電離放射線硬化型樹脂組成物により形成される。表面保護層を形成する樹脂成分に含まれる電離放射線硬化型樹脂としては、紫外線、電子線等の電離放射線の照射により重合架橋反応可能なラジカル重合性二重結合やカチオン重合性不飽和基などの重合性官能基を分子中に含むプレポリマー（オリゴマーを含む）及び／又はモノマーを主成分とする透明性樹脂が使用できる。これらのプレポリマー又はモノマーは、単体又は複数を混合して使用できる。硬化反応は、通常、架橋硬化反応である。
【００４２】
具体的には、前記プレポリマー又はモノマーとしては、分子中に（メタ）アクリロイル基、（メタ）アクリロイルオキシ基等のラジカル重合性不飽和基、エポキシ基等のカチオン重合性官能基等を有する化合物が挙げられる。また、ポリエンとポリチオールとの組み合わせによるポリエン／チオール系のプレポリマーも好ましい。ここで、（メタ）アクリロイル基とは、アクリロイル基又はメタクリロイル基の意味である。
【００４３】
ラジカル重合性不飽和基を有するプレポリマーとしては、例えば、ポリエステル（メタ）アクリレート、ウレタン（メタ）アクリレート、エポキシ（メタ）アクリレート、メラミン（メタ）アクリレート、トリアジン（メタ）アクリレート、シリコーン（メタ）アクリレート等が挙げられる。これらのプレポリマーの中でも、ウレタン（メタ）アクリレートが好ましい。これらの分子量としては、通常２５０〜１０００００程度が好ましい。
【００４４】
ラジカル重合性不飽和基を有するモノマーとしては、例えば、単官能モノマーとして、メチル（メタ）アクリレート、２−エチルヘキシル（メタ）アクリレート、フェノキシエチル（メタ）アクリレート等が挙げられる。また、多官能モノマーとしては、例えば、ジエチレングリコールジ（メタ）アクリレート、プロピレングリコールジ（メタ）アクリレート、トリメチールプロパントリ（メタ）アクリレート、トリメチロールプロパンエチレンオキサイドトリ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート等が挙げられる。
【００４５】
カチオン重合性官能基を有するプレポリマーとしては、例えば、ビスフェノール型エポキシ樹脂、ノボラック型エポキシ化合物等のエポキシ系樹脂、脂肪酸系ビニルエーテル、芳香族系ビニルエーテル等のビニルエーテル系樹脂のプレポリマーが挙げられる。また、チオールとしては、例えば、トリメチロールプロパントリチオグリコレート、ペンタエリスリトールテトラチオグリコレート等のポリチオールが挙げられる。ポリエンとしては、例えば、ジオール及びジイソシアネートによるポリウレタンの両端にアリルアルコールを付加したものが挙げられる。
【００４６】
上記電離放射線硬化型樹脂としては、オリゴマーを用いることが好ましく、１分子内に重合性官能基を２つ有する２官能性のオリゴマーを用いることがより好ましい。電離放射線硬化型樹脂として２官能性のオリゴマーを用いると、架橋の度合いが緩やかであるので、臭気や臭気源となる物質が表面保護層中に浸透し易くなり、表面保護層中の消臭剤と接触し易くなるので、消臭剤の量が少量であっても効率よく消臭性能を発揮することができる。このため、表面保護層中の消臭剤の含有量が少量でよいので、積層シートの表面が耐汚染性にも優れることとなる。上記２官能性のオリゴマーとしては、ウレタン（メタ）アクリレートオリゴマーを用いることがより好ましい。
【００４７】
なお、上記２官能性のオリゴマーは、３官能性のオリゴマー等他の電離放射線硬化型樹脂と混合して用いてもよい。上記２官能性のオリゴマーを他の電離放射線硬化型樹脂と混合して用いる場合、消臭性能の発揮と耐汚染性とに優れる点で、上記２官能性のオリゴマーの含有量は、表面保護層を形成する樹脂成分に含まれる電離放射線硬化型樹脂の総量を１００質量％として、８０質量％以上であることが好ましく、実質的には電離放射線硬化型樹脂の全てを２官能性のオリゴマーとすることがより好ましい。
【００４８】
表面保護層は、艶調整のためには、シリカなどの既知フィラーを含有してもよい。また、表面保護層には、シリコーン樹脂、増粘剤及び消泡剤等の添加剤も加えることで、例えば、積層シートを壁紙として使用した場合に、滑り性や汚れの拭取り易さを付与することができる。なお、必要に応じて、抗菌剤、抗アレルゲン剤等を添加して機能性を付与してもよい。
【００４９】
表面保護層中のシリコーン樹脂の含有量は、滑り性や汚れの拭取り易さを付与するという観点からは、前述の樹脂成分１００質量部に対して１〜１００質量部が好ましく、１０〜５０質量部がより好ましい。
【００５０】
本発明の積層シートは、表面保護層が消臭剤を含有する。当該消臭剤は、臭気や、臭気源となる物質に含まれる臭気成分を吸着することにより消臭作用を示す吸着剤である。以下、消臭剤を「吸着剤」とも表現することがある。
【００５１】
表面保護層が含有する吸着剤としては、有機吸着剤、有機無機複合吸着剤、無機吸着剤等が挙げられる。
【００５２】
有機吸着剤としては、例えば、イオン交換樹脂にＳＯ３Ｈ、ＣＯＯＨ、ＮＨ２等の官能基を付与したスチレン−ジビニルベンゼン共重合体等の合成高分子吸着剤が挙げられる。
【００５３】
有機無機複合吸着剤としては、例えば、無機材料に水酸基、アミン類、尿素類、アミド類、イミド類、ヒドラジド類、アゾール類、アジン類等の有機化合物を担持したものが挙げられる。担体として使用できる無機材料としては、耐熱性の点から、二酸化ケイ素、活性炭、セピオライト、雲母等が挙げられる。具体的には、第１級アミノ基を有するアミン類を上記無機材料に担持したものが好ましい。有機無機複合吸着剤は、特にホルムアルデヒド、アセトアルデヒド等のアルデヒドの吸着に効果的であり、市販品としては、例えば、東亞合成株式会社製の「ケスモンＮＳ−２３１」が知られている。
【００５４】
有機無機複合吸着剤の平均粒径は限定的ではないが、１〜１２μｍが好ましく、２〜５μｍがより好ましい。ここで、上記吸着剤の平均粒径は、レーザー回折散乱法により測定した値である。また、有機無機複合吸着剤の比表面積は限定的ではないが、４００〜９００ｍ２／ｇが好ましく、５００〜９００ｍ２／ｇがより好ましい。ここで、上記吸着剤の比表面積は、ＢＥＴ法により測定した値である。
【００５５】
無機吸着剤としては、例えば、ゼオライト、シリカゲル（二酸化珪素）、リン酸アルミニウム、ハイドロキシアパタイト、活性炭、雲母等が挙げられる。無機吸着剤は、特に酢酸、アンモニア等のＶＯＣの吸着に効果的である。無機吸着剤の平均粒径は限定的ではないが、１〜７μｍが好ましく、２〜５μｍがより好ましい。また、無機吸着剤の比表面積は限定的ではないが、１００〜８００ｍ２／ｇが好ましく、２００〜８００ｍ２／ｇがより好ましい。
【００５６】
表面保護層に用いられる吸着剤としては、ガス吸着後の再放出の可能性が低い化学吸着剤が好ましい。これらの化学吸着剤は、化学結合によりガスを吸着する。代表的な化学吸着剤としては、上記した有機吸着剤及び有機無機複合吸着剤が挙げられる。
【００５７】
上記電離放射線硬化型樹脂組成物中の消臭剤（吸着剤）の含有量は、上記電離放射線硬化型樹脂１００質量部に対して５〜２５質量部である。消臭剤の含有量が５質量部よりも少ないと、積層シートが消臭性能を十分に発揮できず、２５質量部を超えると、積層シートの耐汚染性が劣る。上記表面保護層中の消臭剤の含有量は、電離放射線硬化型樹脂１００質量部に対して１０〜２０質量部であることが好ましい。
【００５８】
吸着剤は、それぞれ吸着し易いガス種が異なるため、上記吸着剤は、複数種を併用することが好ましい。複数のガス種を効率的に吸着させる観点からは、対象ガスの異なる無機吸着剤と有機無機複合吸着剤とを併用することが好ましい。
【００５９】
表面保護層は、例えば、上記電離放射線硬化型樹脂含む樹脂成分、消臭剤（吸着剤）等を溶媒に分散させた分散液を、グラビアコート、スプレーコート、ディップコート、又はハケ塗りなどの方法により、フィルム層上に塗布し、可視光線、紫外線（近紫外線、真空紫外線等）、Ｘ線、電子線、イオン線等の電離放射線を照射して硬化させることにより形成することができる。この中でも、特に紫外線又は電子線を用いることが好ましい。
【００６０】
紫外線源としては、超高圧水銀灯、高圧水銀灯、低圧水銀灯、カーボンアーク灯、ブラックライト蛍光灯、メタルハライドランプ灯の光源が使用できる。紫外線の波長としては、１９０〜３８０ｎｍ程度である。
【００６１】
電子線源としては、例えば、コッククロフトワルト型、バンデグラフト型、共振変圧器型、絶縁コア変圧器型、直線型、ダイナミトロン型、高周波型等の各種電子線加速器が使用できる。電子線のエネルギーは、１００〜１０００ｋＶ程度が好ましく、１００〜３００ｋＶ程度がより好ましい。電子線の照射量は、２０〜１５０ｋＧｙ程度が好ましい。
【００６２】
表面保護層の厚さは特に限定されないが、２〜６μｍが好ましく、３〜４μｍがより好ましい。
【００６３】
プライマー層
本発明の積層シートは、樹脂層とフィルム層との間、フィルム層と表面保護層との間、絵柄模様層を備える場合には、樹脂層と絵柄模様層との間、及び絵柄模様層とフィルム層との間等、各層の間には、接着力を向上させる目的で、必要に応じてプライマー層が形成されていてもよい。
【００６４】
プライマー層に含有される樹脂としては、例えば、アクリル系樹脂、ウレタン系樹脂、ウレタン−アクリル系樹脂等が挙げられ、これらの樹脂の中から、プライマー層の隣接層の種類に応じて接着性の向上などを考慮して適宜選択できる。特にアクリル系樹脂又はウレタン−アクリル系樹脂を用いることで高い密着性を得ることができる。
【００６５】
プライマー層の塗布量は限定的ではないが、０．２〜５．０ｇ／ｍ２程度が好ましく、０．５〜２．０ｇ／ｍ２程度がより好ましい。
【００６６】
エンボス
本発明の積層シートは、おもて面からエンボス加工されていてもよい。エンボス加工は、エンボス版等の公知の手段により実施することができる。例えば、消臭剤含有樹脂層のおもて面を加熱軟化後、エンボス版を押圧することにより所望のエンボス模様を賦型できる。また、予め表面保護層を形成したフィルム層を樹脂層上に熱ラミネートなどの手段により積層する場合、当該工程においてエンボス加工を同時に行ってもよい。エンボス模様としては、例えば、木目板導管溝、石板表面凹凸（花崗岩劈開面等）、布表面テクスチャア、梨地、砂目、ヘアライン、万線条溝等がある。
【００６７】
本発明の積層シートを形成する樹脂層が発泡剤含有樹脂層である場合、本発明の積層シートを加熱し、発泡剤含有樹脂層を発泡させて発泡樹脂層とすることによって、樹脂層としての発泡樹脂層を有する本発明の積層シートとすることができる。発泡時の加熱条件は、熱分解型発泡剤の分解により発泡樹脂層が形成される条件ならば限定されない。加熱温度は１２０〜２４０℃程度が好ましく、加熱時間は１５〜８０秒程度が好ましい。また、樹脂層として発泡樹脂層を有する本発明の積層シートを製造する方法は上記の方法に限られず、予め発泡剤含有樹脂層を発泡させて発泡樹脂層とした後に、フィルム層及び表面保護層、並びにその他の層を積層することによって製造してもよい。
【発明の効果】
【００６８】
本発明の積層シートは、基材上に、少なくとも樹脂層、フィルム層及び表面保護層が順に形成され、表面保護層が、電離放射線硬化型樹脂、及び上記電離放射線硬化型樹脂１００質量部に対して５〜２５質量部の消臭剤を含有するので、消臭性能に優れ、且つ、臭気の残存が抑制されており、耐汚染性、及び耐傷性にも優れている。
【図面の簡単な説明】
【００６９】
【図１】本発明の積層シートの層構成の一例を示す断面図である。
【発明を実施するための形態】
【００７０】
以下に実施例及び比較例を示して本発明を具体的に説明する。但し、本発明は実施例に限定されない。
【００７１】
実施例１
基材として、繊維質シート「ＷＫ−６７０ＫＤ（ＫＪ特殊紙（株）製、坪量：７０ｇ／ｍ２）を用意した。次いで、以下のポリ塩化ビニル樹脂組成物を調製し、繊維質シートの表面に、コンマコート法により総重量が２００ｇ／ｍ２となるように塗布し、樹脂層を形成した。
【００７２】
（樹脂層形成用樹脂組成物）
・ポリ塩化ビニル樹脂「ＰＱＢ８３」（新第一塩ビ（株）製）：１００質量部
・可塑剤「ＤＩＮＰ」（（株）ジェイ・プラス製）：４４質量部
・炭酸カルシウム「Ｗｈｉｔｏｎ−Ｈ」（東洋ファインケミカル（株）製）：１０５質量部
・二酸化チタン「ＤＥ−３０」（日弘ビックス（株）製）：８質量部
・発泡剤「ＡＺウルトラ＃３０５０Ｉ（大塚化学（株）製）：２質量部
・安定剤「ＦＬ−４７」（（株）ＡＤＥＫＡ製）：２．４質量部
・防カビ剤「ビオサイド７６６３ＤＮ」（（株）タイショーテクノス製）：０．２５質量部
・希釈剤「シェルゾールＳ」（シェルケミカルズジャパン（株）製）：１８質量部
次いで、樹脂層上にグラビア印刷により、水性インキ「ハイドリック」（大日精化工業（株）製）を塗布し、絵柄模様層を形成した。当該絵柄模様層上に、「ＶＣＥＶ」（（株）昭和インク工業所製）を塗布し、プライマー層を形成した後、発泡炉で加熱（２３０℃で３５秒）し、樹脂層を発泡させて、基材上に樹脂層、絵柄模様層及びプライマー層が積層された積層体Ａを調製した。
【００７３】
上記積層体Ａとは別途に、フィルム層としてエチレン−ビニルアルコール共重合体（ＥＶＯＨ）のフィルム「エバールフィルムＨＦ−ＭＷ１２」（（株）クラレ製）を用意した。
【００７４】
フィルム層上に、以下の配合の組成物を、乾燥塗布量が１．４ｇ／ｍ２となるように塗工して、プライマー層（表面保護層形成用プライマー層）を形成した。
・「ＥＢＲプライマー」（ＤＩＣ−Ｇ（株）製）：１００質量部
・「ＦＧ７００」（ＤＩＣ−Ｇ（株）製）（硬化剤）：６質量部
【００７５】
プライマー層上に、以下の配合の電子線硬化型樹脂（ＥＢ樹脂）の組成物を、乾燥塗布量が２．０ｇ／ｍ２となるようにロールコート方式で塗工した後、酸素濃度１００ｐｐｍ以下の環境下、電子線照射装置を用いて加速電圧１２５ＫｅＶ、３Ｍｒａｄの条件で電子線を照射して、上記電子線硬化型樹脂を硬化させることで表面保護層を形成して、フィルム層上にプライマー層及び表面保護層が積層された積層体Ｂを調製した。
・２官能電離線硬化型オリゴマー（ウレタンアクリレート）（（株）昭和インク工業所製）：１００質量部
・消臭剤「ＮＳ−２３１」（アミノ系化合物含有無機系（ゼオライト）消臭剤（不定形）（東亞合成（株）製）：５質量部
・消臭剤「ＺＨ１０Ｄ」（金属イオン含有（亜鉛）無機系（ゼオライト）消臭剤（（株）シナネンゼオミック製））：５質量部
【００７６】
最後に、積層体Ａのプライマー層側と、積層体Ｂのフィルム層側とが接するように、積層体Ａと積層体Ｂとを貼り合わせ、同時に表側（表面保護層側）からエンボス版を用いてエンボス加工を施して、発泡積層シート（発泡壁紙）を得た。
【００７７】
実施例２
表面保護層中の消臭剤の含有量を、「ＮＳ−２３１」：２．５質量部、「ＺＨ１０Ｄ」：２．５質量部とした以外は実施例１と同様にして、発泡積層シートを得た。
【００７８】
実施例３
表面保護層中の消臭剤の含有量を、「ＮＳ−２３１」：１０質量部、「ＺＨ１０Ｄ」：１０質量部とした以外は実施例１と同様にして、発泡積層シートを得た。
【００７９】
実施例４
表面保護層中の消臭剤の含有量を、「ＮＳ−２３１」：１２．５質量部、「ＺＨ１０Ｄ」：１２．５質量部とした以外は実施例１と同様にして、発泡積層シートを得た。
【００８０】
実施例５
表面保護層に用いる電離放射線硬化型樹脂を、２官能電離線硬化型オリゴマー（ウレタンアクリレート）（（株）昭和インク工業所製）：８０質量部、及び３官能電離線硬化型オリゴマー（ウレタンアクリレート）（（株）昭和インク工業所製）：２０質量部に変更した以外は実施例１と同様にして、発泡積層シートを得た。
【００８１】
実施例６
表面保護層に用いる電離放射線硬化型樹脂を、３官能電離線硬化型オリゴマー（ウレタンアクリレート）（（株）昭和インク工業所製）：１００質量部に変更した以外は実施例１と同様にして、発泡積層シートを得た。
【００８２】
比較例１
フィルム層を形成せず、表面保護層に用いる樹脂を、アクリルウレタン系熱硬化型樹脂（（株）昭和インク工業所製）：１００質量部に変更した以外は実施例１と同様にして、発泡積層シートを得た。
【００８３】
比較例２
フィルム層上に、プライマー層及び表面保護層を形成しなかった以外は実施例１と同様にして、発泡積層シートを得た。
【００８４】
比較例３
表面保護層中の消臭剤の含有量を、「ＮＳ−２３１」：１５質量部、「ＺＨ１０Ｄ」：１５質量部とした以外は実施例１と同様にして、発泡積層シートを得た。
【００８５】
実施例及び比較例の発泡積層シートについて、以下の評価方法により評価した。
【００８６】
（１）耐汚染試験
実施例及び比較例で得られた発泡積層シートの表面に、油性ペン（黒）、水性ペン（黒）、赤クレヨンを付着させ、２４時間後に、水、中性洗剤、エタノールを含ませたウエスで拭取った。表面の汚れ付着状態について、汚染用グレースケールを用いて５段階評価を行った。なお、汚染用グレースケールの評価基準は、５級（汚れ小）〜１級（汚れ大）である。  
【００８７】
（２）耐傷性試験
壁紙工業会の定める「表面強化壁紙性能試験」に準拠して試験を行い、５段階評価を行った。なお、評価基準は５級（傷付き小）〜１級（傷付き大）である。
【００８８】
（３）臭気残存性試験
食用酢（ミツカン純米酢）を発泡積層シートの表面に滴下し、１０分後に水で拭取り発泡積層シートの臭いを嗅ぎとり、下記評価基準に基づいて評価した。
○：臭い付きが軽微で、酢の臭いと判断できない。
×：酢の臭いと判断できる。
【００８９】
（４）アセトアルデヒド消臭性能試験
実施例及び比較例で得られた発泡積層シート（１０ｃｍ×１４ｃｍ）を半分に折り曲げ、端部をアルミテープでシールして試験片を調製した。試験片を内容量５Ｌのテドラーバック内に挿入した。テドラーバック内に、１Ｌの合成空気〔（窒素：酸素）容積比：４／１、５０％ＲＨ〕をテドラーバック内に送り込み、更に、アセトアルデヒドを濃度が５０ｐｐｍとなるようにテドラーバック内に送り込み、試験片をアセトアルデヒド消臭性能試験ガス中に設置した。
【００９０】
試験ガス投入直後（０時間）及び暗所に２４時間保管後のテドラーバック内のアセトアルデヒド濃度を測定した。また、テドラーバック内に試験片を挿入せずに同様の試験を行い、空試験とした。なお、アセトアルデヒド濃度は、テドラーバック内のガスを吸引し、検知管により測定した。
【００９１】
アセトアルデヒド濃度の測定値を用いて、下記式に基づいて臭気濃度減少率を計算した。
［臭気濃度減少率］=［（空試験の平均値−測定値の平均値）／（空試験の平均値）］×１００
測定は３回行い、算出された臭気濃度減少率の幅（最小値〜最大値）により評価した。
【００９２】
結果を表１に示す。
【００９３】
【表１】
2015189022.tif 000003
【符号の説明】
【００９４】
１．基材
２．樹脂層
３．絵柄模様層
４．フィルム層
５．表面保護層
【図１】
2015189022.tif 000004